(57)【特許請求の範囲】
【請求項１】
正極と負極が電解液中でセパレータを介して対向配置されており、充放電において、正極及び負極中の電極活物質であるπ共役系高分子のプロトン又はヒドロキシル基のプロトンのみが関与するプロトン伝導型ポリマー２次電池において、セパレータとして耐酸性かつ耐酸化性を有し、陽イオン交換機能を有する官能基を具備する膜を用いたことを特徴とする２次電池。
【請求項２】
セパレータの厚みが２０〜８０μｍであることを特徴とする請求項１に記載の２次電池。
【請求項３】
電解液が、正極側で低く、負極側で高くなるような濃度差を有することを特徴とする請求項１又は２に記載の２次電池。
【請求項４】
電解液が硫酸水溶液からなり、正極側の硫酸濃度が５〜１０％、負極側の硫酸濃度が３０〜４０％であることを特徴とする請求項３に記載の２次電池。
【発明の詳細な説明】
【０００１】
【発明の属する技術分野】
本発明は、プロトン伝導型ポリマー２次電池に関し、特に自己放電特性及びサイクル性の改良された２次電池に関する。
【０００２】
【従来の技術】
プロトン伝導型ポリマー２次電池は、正極集電体上に正極電極を、負極集電体上に負極電極をそれぞれ形成し、これらをセパレータを介して貼り合わせた構成であり、また、電解液として、プロトン源を含む水溶液、非水溶液が充填されている。
【０００３】
電極の形成方法としては、導電性ゴムシートなどの集電体上にドープ又は未ドープの原料ポリマーの粉末と導電性補助剤に結着剤を添加して、スラリーを調整し、これをドクターブレードなどの塗布手段を用いて成膜し、適宜加熱して乾燥した後、所望によりプレスして厚みを調整して、所望の電極形状に切断して形成する。
【０００４】
このように形成した正極電極、負極電極を電解液に含浸したセパレータを介して対向配置し、電池を構成する。
【０００５】
セパレータの材料として、従来より耐酸性且つ対酸化性を有するオレフィン系多孔質膜がもっぱら使用され、孔径を適宜調整して適用されていた。
【０００６】
【発明が解決しようとする課題】
しかしながら、従来のプロトン伝導型ポリマー電池は、自己放電特性が低く、また、容量、サイクル性共に十分に満足できるものとはいえなかった。
【０００７】
従って、本発明の目的は、自己放電特性に優れ、容量、サイクル性共に優れたプロトン伝導型ポリマー２次電池を提供することにある。
【０００８】
【課題を解決するための手段】
本発明者は、上記課題を解決するべく鋭意検討した結果、従来のオレフィン系多孔質膜を用いたプロトン伝導型ポリマー２次電池では、電解液中の陰イオンが電荷キャリアとなってセパレータを通じ電極間を移動するため、内部放電現象が促進されて自己放電特性が悪くなっていることを見出した。また、容量低下は、自己放電による容量減少により起こり、さらに、サイクル性の低下は、従来のセパレータでは陰イオン移動が容易に起こり、脱ドープによる構造劣化に起因していることを見出した。そして、セパレータとして陽イオン交換機能を有する官能基を具備する膜を用いることによりこれらの問題を解決しうることを見出した。
【０００９】
すなわち、本発明は、正極と負極が電解液中でセパレータを介して対向配置されており、充放電において、正極及び負極中の電極活物質であるπ共役系高分子のプロトン又はヒドロキシル基のプロトンのみが関与するプロトン伝導型ポリマー２次電池において、セパレータとして耐酸性かつ耐酸化性を有し、陽イオン交換機能を有する官能基を具備する膜を用いたことを特徴とする２次電池に関するものである。特に、セパレータの厚みが２０〜８０μｍであることはこのましい。
【００１０】
また、電解液について、正極側で低く、負極側で高くなるような濃度差を持たせることで容量が増大し、サイクル性も良好なものとなることを見出した。特に、電解液が硫酸水溶液からなり、正極側の硫酸濃度を５〜１０％、負極側の硫酸濃度を３０〜４０％とすることで各特性に優れた２次電池が提供できるものである。
【００１１】
【発明の実施の形態】
従来、アルカリ蓄電池、リチウムイオン二次電池、燃料電池などの分野では、セパレータとしてイオン交換膜を使用することは周知であり、イオン交換膜を介して正極と負極とを分離することで、正極の構成材料が負極上に析出したり、あるいは逆に負極の構成材料が正極側に移動したことに起因する自己放電特性の劣化を抑制できることもよく知られている。
【００１２】
一方、プロトン伝導型ポリマー電池において、固体電解質などの材料として「ナフィオン」（デュポン社製商品名）などのプロトン伝導性高分子が使用できることが、例えば、特許２９４３７９２号などに開示されている。この特許には、「ナフィオン」のプロトン伝導性のみに着目してプロトン伝導型ポリマー電池の電解質への適用が述べられている。
【００１３】
すなわち，「ナフィオン」の役割は正、負電極間におけるプロトンの移動を媒介するものであり、そのため、本発明のように陰イオンの移動を抑制する効果については考慮されていない。単に、電極活物質の電解液中への溶解を抑制し、なおかつ、プロトン伝導性がある材料として、従来の電解液の代わりに利用されているに過ぎない。
【００１４】
また、「ナフィオン」はイオン交換膜の主原料としても用いられるもので、プロトン伝導型ポリマー電池のセパレータの材料として用いた場合、水溶液系電解液中のプロトン伝導と比較して、プロトンを含む陽イオン交換作用に伴い、プロトン伝導速度が低下し、高速充放電などのハイレート特性が悪化することが予想され、選択されることはなかった。
【００１５】
ところが、驚くべきことに、プロトン伝導型ポリマー電池のセパレータに「ナフィオン」などのイオン交換機能を有する官能基を具備する高分子の膜を用いることにより、効果的に陰イオンの移動を抑制することができ、自己放電特性、容量、及びサイクル性が改善されると共に、膜厚を規定することによりハイレート特性にも優れたものが得られることを見出した。
【００１６】
図１は、セパレータとして従来のポリオレフィン系多孔質膜を用いた場合の問題点を説明する概念図であり、（ａ）は充電時、（ｂ）は自己放電時の電解液中のイオン種の移動を示している。
【００１７】
正極１１と負極１２はセパレータ１３を介して対向配置されており、充電時（ａ）は電荷が正極１１に注入されると同時に負極１２からプロトン移動が起こり、正極側がプロトンリッチの状態となって充電される。放電時は逆経路をたどって正極１１から負極１２にプロトン移動が起こる。これに対して、両極の導通を遮断した状態では、同図（ｂ）に示すように陰イオンが電荷キャリアとなって自己放電が進む。また、それにより、ドーパントの脱ドープが進み、電極構造の劣化の一因となっていた。これらは、セパレータが陰イオンの移動を規制することができないために起こる。
【００１８】
一方、イオン交換膜２１をセパレータとして使用した場合は、図２に示すように、陽イオン２３は−ＳＯ３−や−ＣＯＯ−などのイオン交換基２２にトラップされイオン交換され、このとき、価数の大きなイオンはそのままイオン交換樹脂中に残るが、プロトンはトラップ能力が低く容易にイオン交換される。陰イオン２４は電荷反発により樹脂中を通過することができず、上記図１（ｂ）のように陰イオンが電荷キャリアとなって自己放電が進むことはなくなり、自己放電特性が改善される。
【００１９】
また、陰イオンの移動が規制されることで、電極中のドーパント濃度の低下が抑えられ、従来のような脱ドープによる電極構造劣化も起こらず、サイクル特性も向上する。
【００２０】
次に、本発明の２次電池の構成を図面を参照して説明する。図３は本発明に係るプロトン伝導型ポリマー２次電池の概略図である。正極集電体１上に正極電極２が設けられ、負極集電体５上に負極電極４が設けられ、これらは、イオン交換膜からなるセパレータ３を介して対向するように貼り合わされて電池を構成している。また、この例では、セパレータ３はガスケット６に保持されて正極と負極とを完全に分離しているが、後述するような電解液の濃度差を持たせない場合には、電極間を分離する領域にのみセパレータを設け、電解液の分離を行わないようにしてもよい。
【００２１】
各電極は、ポリマー電極活物質とカーボンブラックなどの導電性補助剤とを結着剤マトリクス中に分散させたもので、電極活物質として用いられるポリマーとして、ポリアニリン、ポリチオフェン、ポリピロール、ポリアセチレン、ポリ−ｐ−フェニレン、ポリフェニレンビニレン、ポリペリナフタレン、ポリフラン、ポリフルラン、ポリチエニレン、ポリピリジンジイル、ポリイソチアナフテン、ポリキノキサリン、ポリピリジン、ポリピリミジン、ポリインドール、ポリアミノアントラキノン、及びこれらの誘導体などのπ共役系高分子、ポリアントラキノン、ポリベンゾキノンなどのヒドロキシル基（キノン酸素が共役によりヒドロキシル基となったもの）含有高分子が挙げられる。これらポリマーにドーピングを施すことによりレドックス対が形成されて導電性が発現する。ドーピングの方法としては、原料ポリマーの粉末にドーパントとなるアニオン種を含む溶液を添加し、適宜加熱して電気化学的あるいは化学的にドープさせる方法や、導電性補助剤、結着剤と共に電極形状に成形した後、同様にドープする方法のいずれでもよい。これらポリマーの正極、負極への適用には、これらのポリマーから酸化還元電位の差異により選択組み合わせて用いる。特に、正極活物質として下記のポリインドールと、負極活物質として下記のポリフェニルキノキサリンとの組み合わせは好ましい。
【００２２】
【化１】
0003594895.tif 000002
【００２３】
【化２】
0003594895.tif 000003
【００２４】
電解液としては、プロトン源を含む水溶液又は非水溶液であり、特に硫酸、塩酸、燐酸などのプロトン酸の水溶液が好ましい。
【００２５】
本発明で使用するセパレータは、陽イオン交換機能を有するスルホン基やカルボキシル基などの官能基を具備したものであれば、特に限定されるものではないが、電解液にプロトン酸水溶液などを使用するため、耐酸性である必要がある。セパレータに陽イオン交換機能を具備させる方法としては、従来のオレフィン系多孔質膜自体を熱濃硫酸中で処理してスルホン化する方法、旭硝子製「フレミオン」（登録商標）、デュポン社製「ナフィオン」（登録商標）などの市販のイオン交換膜をそのまま使用する方法、イオン交換樹脂をオレフィン系樹脂とグラフト重合して複合させる方法などがある。
【００２６】
このような樹脂を押し出し成形し、さらに延伸してフィルム化してセパレータとする。セパレータの厚みはイオン交換基の導入量により多少異なるが、１００μｍ以下、特に２０〜８０μｍ以下が好ましい。膜厚が厚くなると、ハイレート特性が十分獲得できなくなる場合がある。
【００２７】
イオン交換膜の交換容量としては、特に規定されるものではないが、交換容量が低すぎると、陰イオンに対する反発力が弱まり、自己放電を防止することができなくなる場合があり、逆に交換容量が高すぎると、プロトンの移動も阻害され好ましくない。通常は、１．７〜２．０ｍｅｑ／ｃｍ３程度の交換容量を有していればよい。
【００２８】
さらに、本発明では、イオン交換膜をセパレータとして使用することで、正極と負極とで電解液濃度を異ならしめることができる。特に、本発明者の検討によれば、正極と負極とでは最適な容量特性を与える電解液濃度がそれぞれ異なることを見出しており、特に硫酸水溶液を電解液とする場合、正極側では硫酸濃度を５〜１０％、負極側では硫酸濃度を３０〜４０％とすることにより、優れた容量特性を長期にわたって保持することができるものである。
【００２９】
以上の説明では、電解液を含浸させたセパレータのみを介して構成されるポリマー２次電池について説明したが、本発明はこれに限定されるものではなく、固体電解質、ゲル状固体電解質、溶融塩電解質を有する構成にも適用できるものである。
【００３０】
【実施例】
以下、実施例を参照して本発明を具体的に説明するが、本発明はこれらの実施例のみに限定されるものではない。
【００３１】
実施例１
正極活物質としてポリインドールと、導電性補助剤として気相成長カーボンの質量比４：１の混合物に、バインダー樹脂としてポリフッ化ビニリデン（平均分子量：１１００）を質量比で８ｗｔ％添加し、この混合物をホモジナイザーで十分に撹拌してスラリーを調製した。このスラリーをドクターブレードを用いて導電性ゴムシートからなる集電体シート上に成膜し、成膜後、１００〜１５０℃で１時間真空乾燥した。乾燥後、ロールプレス機でプレスすることで電極膜厚１００μｍとし、所定の形状に切断して、正極電極を形成した。
【００３２】
また、負極活物質としてポリフェニルキノキサリンと導電性補助剤として気相成長カーボンの質量比３：１の混合物に、バインダー樹脂としてポリフッ化ビニリデン（平均分子量：１１００）を質量比で８ｗｔ％添加し、この混合物をホモジナイザーで十分に撹拌してスラリーを調製した。このスラリーをドクターブレードを用いて導電性ゴムシートからなる集電体シート上に成膜し、成膜後、１００〜１５０℃で１時間真空乾燥した。乾燥後、ロールプレス機でプレスすることで電極膜厚１００μｍとし、所定の形状に切断して、負極電極を形成した。
【００３３】
このように形成した正極及び負極電極を硫酸水溶液（濃度：２０％）に浸漬し、両極間に電流（６ｍＡ／ｃｍ２）を印加して３０分処理することでドーピングを行った。
【００３４】
セパレータとして厚さ２０μｍのデュポン社製陽イオン交換膜「ナフィオン１１７」（商品名）を電解液（２０％硫酸水溶液）に含浸した後、このセパレータを介して上記作製した正極電極及び負極電極を電極面を対向配置して貼り合わせ、２次電池を得た。
【００３５】
比較例１
セパレータとしてオレフィン系多孔質膜を使用した以外は、実施例１と同様にして２次電池を得た。
【００３６】
実施例１及び比較例１で得られた２次電池に対して、自己放電特性を測定した。結果を図４に示す。測定条件は以下の通り。
充電：３０ｍＡ／ｃｍ２、１．２Ｖ、１０ｍｉｎＣＣＣＶ充電
充電完了後充電回路開放
電池セル両端の電圧をモニターし、初期からの電圧変化を調査。
【００３７】
図４からわかるように、従来のオレフィン系多孔膜からなるセパレータを使用した比較例１の場合、自己放電特性が悪く、５０日経過後では電圧残存率が５０％程度まで低下していた。これに対し、陽イオン交換膜を使用した実施例１の場合、５０日経過後にも９０％近い電圧残存率を示し、自己放電特性が格段に改善されていることがわかる。
【００３８】
実施例２
実施例１では、集電体シート上に成膜して電極を形成していたが、実施例２では、他の方法、プレス電極を形成する方法を説明する。
【００３９】
正極電極は、活物質としてポリインドールと導電性補助剤として気相成長カーボン（質量比４：１）を高速ブレンダーで十分に撹拌し、熱プレス機を用いて３００℃で１９．６ＭＰａ（２００ｋｇｆ／ｃｍ２）、２分プレスを行い、所定の形状に成形し正極電極とした。
【００４０】
負極電極は、活物質としてポリフェニルキノキサリンと導電性補助剤として気相成長カーボン（質量比３：１）を高速ブレンダーで十分に撹拌し、熱プレス機を用いて３００℃で２９．４ＭＰａ（３００ｋｇｆ／ｃｍ２）、２分プレスを行い、所定の形状に成形した。成形した電極を、マッフル炉に入れ、５００℃まで１時間で昇温し、３時間保持した。冷却後、負極電極とした。
【００４１】
以後、実施例１と同様に電解液を含浸させたセパレータを介して貼り合わせて電池とした。
この電池についても、実施例１と同等の特性を示していた。
【００４２】
実施例３
実施例１において、電解液の硫酸濃度を下記表１のように５〜５０％の範囲で変更し、正極、負極それぞれについて還元容量と酸化容量を測定した。
【００４３】
【表１】
0003594895.tif 000004
【００４４】
還元容量、酸化容量は以下の方法で測定した。
ポテンションスタットメータを使用し参照極にＡｇ／ＡｇＣｌ電極
作用電極に、負極、正極を配し測定
酸化容量（負極）
充電：負極電位−２００ｍＶまで、６ｍＡ／ｃｍ２でＣＣ充電
放電：−２００ｍＶ〜＋５００ｍＶまで、６ｍＡ／ｃｍ２でＣＣ放電
還元容量（正極）
充電：正極電位＋１０５０ｍＶまで、６ｍＡ／ｃｍ２でＣＣ充電
放電：＋１０５０ｍＶ〜＋２００ｍＶまで、６ｍＡ／ｃｍ２でＣＣ放電
【００４５】
上記表１の結果によれば、正極側では硫酸濃度５〜１０％において、高い還元容量を示し、負極側では硫酸濃度３０〜４０％のとき、高い酸化容量を示した。
【００４６】
また、硫酸濃度によるサイクル特性への影響を正極側の濃度を変えて測定した結果を図５に示す。測定条件は以下のとおりである。
充電：３０ｍＡ／ｃｍ２、１．２Ｖ、１０ｍｉｎＣＣＣＶ充電
放電：６ｍＡ／ｃｍ２でＣＣ放電、ＥｎｄＶｏｌｔａｇｅ＝０．８Ｖ
【００４７】
以上の結果から、正極側と負極側で最適な濃度が異なっていることがわかる。本発明では、図３に示したようにイオン交換膜で正極と負極を完全に分離することで、電解液の濃度を正極と負極とで異ならしめることができ、このように構成した電池は、正極、負極にそれぞれ最適化された電解液濃度を有することから、高い容量を長期にわたって保持することができる。
【００４８】
実施例４
実施例１において、セパレータのイオン交換膜の厚みを種々変更して、高速充放電におけるハイレート特性を下記の方法で評価した。結果を図６に示す。
【００４９】
ハイレート特性
充電：３０ｍＡ／ｃｍ２、１．２Ｖ、１０ｍｉｎＣＣＣＶ充電
放電：６ｍＡ／ｃｍ２でＣＣ放電（１Ｃ）
放電：３００ｍＡ／ｃｍ２でＣＣ放電（５０Ｃ）
【００５０】
図６から、セパレータの厚みが２０〜８０μｍでは高いハイレート特性が得られているが、それより厚くなると急激に低下していることがわかる。このことから、ハイレート特性までも満足させるためには、セパレータとして使用するイオン交換膜の膜厚を上記２０〜８０μｍとするのが好ましいことがわかる。
【００５１】
【発明の効果】
以上説明したように、本発明では、セパレータとして陽イオン交換機能の有する官能基を具備した膜を用いたことにより、電荷キャリアとなる陰イオンの移動を防止することができ、自己放電特性、容量、サイクル特性に優れた、充放電に正極及び負極中の電極活物質であるπ共役系高分子のプロトン又はヒドロキシル基のプロトンのみが関与するプロトン伝導型ポリマー２次電池を提供することができる。
【００５２】
また、セパレータの膜厚を規定することで、ハイレート特性にも優れた２次電池を提供することができる。
【００５３】
また、セパレータとしてイオン交換膜を選択したことにより、正極と負極とで最適な電解液濃度とすることができ、さらに特性の優れた２次電池を提供できるものである。
【図面の簡単な説明】
【図１】従来のポリオレフィン系多孔質膜からなるセパレータを用いた場合の自己放電の原因を示すための概念図である。
【図２】本発明の陽イオン交換膜を用いた場合の電解液中の各イオン種の動向を説明する概略図である。
【図３】本発明の一実施形態になる電池の概略断面図である。
【図４】実施例１における電池と比較例１における電池の自己放電特性を比較したグラフである。
【図５】正極における電解液濃度とサイクル特性の関係を示すグラフである。
【図６】膜厚のハイレート特性に対する影響を示すグラフである。
【符号の説明】
１１  正極
１２  負極
１３  セパレータ
２１  陽イオン交換膜
２２  イオン交換基
２３  陽イオン
２４  陰イオン
１  正極集電体
２  正極電極
３  セパレータ（陽イオン交換膜）
４  負極電極
５  負極集電体
６  ガスケット
【図１】
0003594895.tif 000005
【図２】
0003594895.tif 000006
【図３】
0003594895.tif 000007
【図４】
0003594895.tif 000008
【図５】
0003594895.tif 000009
【図６】
0003594895.tif 000010